КАТАЛИЗАТОРЫ ДЕГИДРИРОВАНИЯ НА ОСНОВЕ ХРОМА НА НОСИТЕЛЕ ИЗ ОКСИДА АЛЮМИНИЯ И СПОСОБЫ ИХ ПРИГОТОВЛЕНИЯ И ИСПОЛЬЗОВАНИЯ

1. Способ приготовления материала катализатора дегидрирования, при этом способ включает
получение пористого материала на основе хрома на носителе из оксида алюминия;
импрегнирование материала на основе хрома на носителе из оксида алюминия аскорбиновой кислотой, одним или несколькими из натрия, лития и калия (например, натрия), и хромом; и
прокаливание импрегнированного материала для получения материала катализатора дегидрирования, содержащего хром в количестве в диапазоне 2,5 – 35 мас.% и содержащего не более, чем 100 ч./млн. хрома (VI).
2
3
2. Способ по п. 1, где материал катализатора на основе хрома на носителе из оксида алюминия до стадии импрегнирования содержит по меньшей мере приблизительно 50 мас.% оксида алюминия, например по меньшей мере приблизительно 75 мас.%, по меньшей мере приблизительно 90 мас.% или по меньшей мере приблизительно 95 мас.% оксида алюминия в пересчете на AlO.
2
3
3. Способ по п. 1, где хром в материале катализатора на основе хрома на носителе из оксида алюминия до стадии импрегнирования присутствует в количестве в диапазоне от приблизительно 2,5 мас.% до приблизительно 35 мас.% в пересчете на CrO.
4. Способ по п. 1, где материал катализатора на основе хрома на носителе из оксида алюминия до стадии импрегнирования аскорбиновой кислотой содержит по меньшей мере приблизительно 100 ч./млн. хрома (VI) в пересчете на массу элемента, например, по меньшей мере приблизительно 500 ч./млн., по меньшей мере приблизительно 1000 ч./млн. или по меньшей мере приблизительно 5000 ч./млн. хрома (VI).
5. Способ по п. 1, где импрегнирование осуществляют путем импрегнирования пористого материала на основе хрома на носителе из оксида алюминия водным импрегнирующим раствором, содержащим
аскорбиновую кислоту, присутствующую в количестве в диапазоне от приблизительно 1 мас.% до приблизительно 30 мас.%;
натрий, литий и/или калий, присутствующие в количестве в диапазоне от приблизительно 0,1 мас.% до приблизительно 5 мас.% в пересчете на оксид; и
2
3
хром, присутствующий в количестве в диапазоне от приблизительно 0,1 мас.% до приблизительно 5 мас.% в пересчете на CrO.
6. Способ по п. 5, где аскорбиновая кислота в водном импрегнирующем растворе присутствует в количестве в диапазоне от приблизительно 5 мас.% до приблизительно 25 мас.%.
2
3
7. Способ по п. 5, где хром в водном импрегнирующем растворе присутствует в количестве в диапазоне от приблизительно 0,01 мас.% до приблизительно 5 мас.% в пересчете на CrO.
8. Способ по п. 7, где хром в водном импрегнирующем растворе присутствует в количестве в диапазоне от приблизительно 0,05 мас.% до приблизительно 3 мас.%, например, от приблизительно 0,1 мас.% до приблизительно 2 мас.% .
9. Способ по п. 1, где импрегнированный материал прокаливают при температуре в диапазоне от приблизительно 100°С до приблизительно 600°С, например, в диапазоне от приблизительно 250°С до приблизительно 500°С.
2
3
10. Катализатор дегидрирования, содержащий хром в количестве в диапазоне от 2,5 мас.% до приблизительно 35 мас.% в пересчете на CrO, осажденный на носитель из оксида алюминия, и содержащий не более, чем 100 ч./млн. Cr (VI) в пересчете на массу элемента.
11. Катализатор дегидрирования по п. 10, приготовленный способом по п. 1.
12. Катализатор по п. 10, содержащий не более, чем 10 ч./млн. хрома (VI) в пересчете на массу элемента.
2
2
2
13. Катализатор по п. 10, где площадь удельной поверхности катализатора составляет по меньшей мере приблизительно 60 м/г, например по меньшей мере приблизительно 100 м/г или по меньшей мере приблизительно 130 м/г.
14. Способ дегидрирования углеводородов, при этом способ включает введение углеводородного исходного сырья в контакт с катализатором дегидрирования по п. 10.
3
4
5
15. Способ по п. 14, где углеводородное исходное сырье содержит С углеводороды, С углеводороды, С углеводороды или любую их смесь.